КАТАЛИЗАТОР ДЛЯ ИЗГОТОВЛЕНИЯ ВИНИЛХЛОРИДА И СПОСОБ ПРИГОТОВЛЕНИЯ ТАКОГО КАТАЛИЗАТОРА

1. Катализатор для изготовления винилхлорида, отличающийся тем, что он содержит носитель в виде активированного угля, на котором размещен следующий состав, мас.% от общей массы катализатора: соединение бария 0,2-20 и соединение фосфора 0-10.
2. Катализатор по п. 1, отличающийся тем, что соединение бария представляет собой хлорид бария, а соединение фосфора - фосфорную кислоту.
3. Способ приготовления катализатора по п. 1, включающий смешивание водорастворимого соединения бария, водорастворимого соединения фосфора, водного полимер-мономера и воды для получения раствора A или эмульсии A (1),
пропитку активированного угля раствором A или эмульсией A (2),
полимеризацию водного полимер-мономера, размещенного на активированном угле, после сушки центрифугированием (3),
нагрев активированного угля с размещенным на нем водным полимер-мономером для науглероживания полимера (4),
активацию активированного угля и размещенного на нем состава (5).
4. Способ по п. 3, в котором на шаге (1) в качестве водорастворимого соединения бария используют хлорид бария, а в качестве водорастворимого соединения фосфора используют фосфорную кислоту, концентрация которых в водном растворе составляет, %: хлорид бария 0,3-30, фосфорная кислота 0-10.
5. Способ по п. 3, в котором на шаге (1) водный полимер-мономер представляет собой соединение, способное полимеризироваться в гель, который растворим в воде или может образовывать водную эмульсию, при этом соединение выбирают из не менее одного варианта среди следующих: акриловые соединения, соединения виниловых эфиров, акриламид, мочевина и формальдегид, фенол и формальдегид, меламин и формальдегид, водный полиуретановый мономер, при этом концентрация водного полимер-мономера в растворе или эмульсии составляет, %: 0,1-30.
6. Способ по п. 3, в котором на шаге (2) пропитку выполняют в вакууме при температуре в диапазоне от комнатной до 100°C в течение от 1 до 48 ч.
7. Способ по п. 3, в котором на шаге (3) полимеризацию водного полимер-мономера выполняют посредством нагрева, светового инициирования или распыления инициатора.
8. Способ по п. 3, в котором на шаге (4) нагрев выполняют в инертном газе при температуре от 200 до 800°C до полного разложения и науглероживания полимера.
9. Способ по п. 3, в котором на шаге (5) активацию выполняют в инертном газе или слабоокисляющем газе, при этом в качестве инертного газа используют азот, а в качестве слабоокисляющего газа - двуокись углерода или пар, причем температура активации составляет от 400 до 1000°C, а время активации - от 0,5 до 24 ч.